【手続補正書】
【提出日】平成23年5月20日(2011.5.20)
【手続補正１】
【補正対象書類名】明細書
【補正対象項目名】発明の名称
【補正方法】変更
【補正の内容】
【発明の名称】吸水剤、吸収性物品および吸水剤の製造方法
【手続補正２】
【補正対象書類名】特許請求の範囲
【補正対象項目名】全文
【補正方法】変更
【補正の内容】
【特許請求の範囲】
【請求項１】
アクリル酸０〜５０モル％、アクリル酸塩５０〜１００モル％（但し、両者の合計量は１００モル％）を含み、かつ、アクリル酸およびアクリル酸塩以外の単量体を、アクリル酸およびアクリル酸塩に対して０〜３０モル％含む単量体を重合・架橋し表面架橋してなる吸水性樹脂を必須成分とする吸水剤であって、
吸水性樹脂の固形分１００重量部に対して、ジエチレントリアミンペンタ酢酸、トリエチレンテトラアミンヘキサ酢酸、シクロヘキサン−１，２−ジアミンテトラ酢酸、Ｎ−ヒドロキシエチルエチレンジアミントリ酢酸、エチレングリコールジエチルエーテルジアミンテトラ酢酸、エチレンジアミンテトラプロピオン酸、Ｎ−アルキル−Ｎ′−カルボキシメチルアスパラギン酸、Ｎ−アルケニル−Ｎ′−カルボキシメチルアスパラギン酸、及びこれらのアルカリ金属塩、アルカリ土類金属塩、アンモニウム塩もしくはアミン塩から選ばれるアミノ多価カルボン酸０．００００１〜１０重量部を含み、
生理食塩水（０．９重量％塩化ナトリウム水溶液で規定）に対する６０分後の無加圧下吸収倍率が３０(g/g) 以上、下に定義する静的劣化加圧下吸収倍率(1) が２０(g/g) 以上ある、
ことを特徴とする、吸水剤。
静的劣化加圧下吸収倍率(1) ：０．００５重量％のＬ- アスコルビン酸を含有する生理食塩水で吸水剤を１５(g/g) に膨潤させ、その状態で６時間放置し、その後５０g/cm2 の荷重を載置しさらに１時間にわたり生理食塩水を吸収させた後の膨潤ゲル重量から求められる吸水剤の吸収倍率である。
【請求項２】
アクリル酸０〜５０モル％、アクリル酸塩５０〜１００モル％（但し、両者の合計量は１００モル％）を含み、かつ、アクリル酸およびアクリル酸塩以外の単量体を、アクリル酸およびアクリル酸塩に対して０〜３０モル％含む単量体を重合・架橋し表面架橋してなる吸水性樹脂を必須成分とする吸水剤であって、
吸水性樹脂の固形分１００重量部に対して、ジエチレントリアミンペンタ酢酸、トリエチレンテトラアミンヘキサ酢酸、シクロヘキサン−１，２−ジアミンテトラ酢酸、Ｎ−ヒドロキシエチルエチレンジアミントリ酢酸、エチレングリコールジエチルエーテルジアミンテトラ酢酸、エチレンジアミンテトラプロピオン酸、Ｎ−アルキル−Ｎ′−カルボキシメチルアスパラギン酸、Ｎ−アルケニル−Ｎ′−カルボキシメチルアスパラギン酸、及びこれらのアルカリ金属塩、アルカリ土類金属塩、アンモニウム塩もしくはアミン塩から選ばれるアミノ多価カルボン酸０．００００１〜１０重量部を含み、
生理食塩水（０．９重量％塩化ナトリウム水溶液で規定）に対する６０分後の無加圧下吸収倍率が３０(g/g) 以上、下に定義する動的劣化加圧下吸収倍率が２０(g/g) 以上ある、
ことを特徴とする、吸水剤。
動的劣化加圧下吸収倍率：０．００５重量％のＬ- アスコルビン酸を含有する生理食塩水で吸水剤を１５(g/g) に膨潤させ、その状態で４時間放置し、動的なダメージを与えた後、５０g/cm2の荷重を載置しさらに１時間にわたり生理食塩水を吸収させた後の膨潤ゲル重量から求められる吸水剤の吸収倍率である。
【請求項３】
アクリル酸０〜５０モル％、アクリル酸塩５０〜１００モル％（但し、両者の合計量は１００モル％）を含み、かつ、アクリル酸およびアクリル酸塩以外の単量体を、アクリル酸およびアクリル酸塩に対して０〜３０モル％含む単量体を重合・架橋し表面架橋してなる吸水性樹脂を必須成分とする吸水剤であって、
吸水性樹脂の固形分１００重量部に対して、ジエチレントリアミンペンタ酢酸、トリエチレンテトラアミンヘキサ酢酸、シクロヘキサン−１，２−ジアミンテトラ酢酸、Ｎ−ヒドロキシエチルエチレンジアミントリ酢酸、エチレングリコールジエチルエーテルジアミンテトラ酢酸、エチレンジアミンテトラプロピオン酸、Ｎ−アルキル−Ｎ′−カルボキシメチルアスパラギン酸、Ｎ−アルケニル−Ｎ′−カルボキシメチルアスパラギン酸、及びこれらのアルカリ金属塩、アルカリ土類金属塩、アンモニウム塩もしくはアミン塩から選ばれるアミノ多価カルボン酸０．００００１〜１０重量部を含み、
生理食塩水（０．９重量％塩化ナトリウム水溶液で規定）に対する６０分後の無加圧下吸収倍率が３０(g/g) 以上、下に定義する静的劣化加圧下吸収倍率(4) が３０(g/g) 以上ある、
ことを特徴とする、吸水剤。
静的劣化加圧下吸収倍率(4) ：０．０５重量％のＬ- アスコルビン酸を含有する生理食塩水で吸水剤を１５(g/g) に膨潤させ、その状態で６時間放置し、その後２０g/cm2 の荷重を載置しさらに１時間にわたり生理食塩水を吸収させた後の膨潤ゲル重量から求められる吸水剤の吸収倍率である。
【請求項４】
前記アミノ多価カルボン酸がジエチレントリアミンペンタ酢酸、トリエチレンテトラアミンヘキサ酢酸、Ｎ−ヒドロキシエチルエチレンジアミントリ酢酸およびその塩から選ばれる、請求項１から３までのいずれかに記載の吸水剤。
【請求項５】
３０℃の生理食塩水に対する吸収速度が２０〜８０(sec) 、脱イオン水に対する水可溶成分量が１〜１５重量％である、請求項１から４までのいずれかに記載の吸水剤。
【請求項６】
さらに、下記に定義する静的劣化加圧下吸収倍率(2) が２３(g/g)以上ある、請求項１から５までのいずれかに記載の吸水剤。
静的劣化加圧下吸収倍率(2) ：０．００５重量％のＬ- アスコルビン酸を含有する生理食塩水で吸水剤を１５(g/g) に膨潤させ、その状態で２時間放置し、その後５０g/cm2の荷重を載置しさらに１時間にわたり生理食塩水を吸収させた後の膨潤ゲル重量から求められる吸水剤の吸収倍率である。
【請求項７】
さらに、下記に定義する静的劣化加圧下吸収倍率(3) が２０(g/g)以上ある、請求項１から６までのいずれかに記載の吸水剤。
静的劣化加圧下吸収倍率(3) ：０．０５重量％のＬ- アスコルビン酸を含有する生理食塩水で吸水剤を１５(g/g) に膨潤させ、その状態で２時間放置し、その後５０g/cm2 の荷重を載置しさらに１時間にわたり生理食塩水を吸収させた後の膨潤ゲル重量から求められる吸水剤の吸収倍率である。
【請求項８】
下記に定義する劣化加圧下吸収指数が１１０以上ある、請求項１から７までのいずれかに記載の吸水剤。
（劣化加圧下吸収指数）＝静的劣化加圧下吸収倍率(1)＋静的劣化加圧下吸収倍率(2) ＋静的劣化加圧下吸収倍率(3) ＋静的劣化加圧下吸収倍率(4) ＋動的劣化加圧下吸収倍率
【請求項９】
前記表面架橋処理のための表面架橋剤が、多価アルコールおよびアルキレンカーボネート化合物から選ばれる、請求項１から８までのいずれかに記載の吸水剤。
【請求項１０】
前記吸水剤が、単量体に対して０．００５〜２モル％の内部架橋剤を共重合または反応させてなる吸水性樹脂を、前記吸水性樹脂が持つカルボキシル基と反応し得る表面架橋剤０．００５〜１０重量部で表面架橋処理してなるものを必須成分とするものである、請求項１から９までのいずれかに記載の吸水剤。
【請求項１１】
前記吸水性樹脂が造粒されてなる、請求項１から１０までのいずれかに記載の吸水剤。
【請求項１２】
吸収体を含む吸収層、透液性を有する表面シート、不透液性を有する背面シートよりなる吸収性物品であって、該吸収体が請求項１から１１までのいずれかに記載の吸水剤と繊維基材とを含み、これら両者の合計量に対する前記吸水剤の重量比が０．４以上である、ことを特徴とする、吸収性物品。
【請求項１３】
前記吸水剤の、下記式(1) で示される静的劣化濃度吸収指数が２３以上である、請求項１２に記載の吸収性物品。
静的劣化濃度吸収指数＝Ｘ（１−α）＋Ｙα    …(1) 
（式中、Ｘは前記吸水剤の無加圧下吸収倍率(g/g) 、Ｙは前記吸水剤の請求項１で定義した静的劣化加圧下吸収倍率(1) (g/g) 、αは前記吸水剤と繊維基材との合計量に対する吸水剤の重量比である。）
【請求項１４】
吸収体中での吸水剤の使用量が８ｇ以上で、かつ、吸水剤の坪量が１００ｇ／ｍ２以上である、請求項１２または１３に記載の吸収性物品。
【請求項１５】
請求項１から１１までのいずれかに記載の吸水剤の製造方法であって、アクリル酸塩５０〜１００モル％（但し、両者の合計量は１００モル％）を含み、かつ、アクリル酸およびアクリル酸塩以外の単量体を、アクリル酸およびアクリル酸塩に対して０〜３０モル％含む単量体を重合・架橋および乾燥して得られる無加圧下吸収倍率が３０ｇ／ｇ以上の吸水性樹脂の固形分１００重量部に対して、ジエチレントリアミンペンタ酢酸、トリエチレンテトラアミンヘキサ酢酸、シクロヘキサン−１，２−ジアミンテトラ酢酸、Ｎ−ヒドロキシエチルエチレンジアミントリ酢酸、エチレングリコールジエチルエーテルジアミンテトラ酢酸、エチレンジアミンテトラプロピオン酸、Ｎ−アルキル−Ｎ′−カルボキシメチルアスパラギン酸、Ｎ−アルケニル−Ｎ′−カルボキシメチルアスパラギン酸、及びこれらのアルカリ金属塩、アルカリ土類金属塩、アンモニウム塩もしくはアミン塩から選ばれるアミノ多価カルボン酸０．００００１〜１０重量部と、前記吸水性樹脂が持つカルボキシル基と反応し得る表面架橋剤０．００５〜１０重量部および水０．５〜１０重量部を混合し、８０〜２５０℃で加熱処理して架橋処理する、ことを特徴とする、吸水剤の製造方法。
【請求項１６】
請求項１から１１までのいずれかに記載の吸水剤の製造方法であって、アクリル酸塩５０〜１００モル％（但し、両者の合計量は１００モル％）を含み、かつ、アクリル酸およびアクリル酸塩以外の単量体を、アクリル酸およびアクリル酸塩に対して０〜３０モル％含む単量体を重合・架橋および乾燥して得られる無加圧下吸収倍率が３０ｇ／ｇ以上の吸水性樹脂の固形分１００重量部に対して前記吸水性樹脂が持つカルボキシル基と反応し得る表面架橋剤０．００５〜１０重量部および水０．５〜１０重量部を混合し８０〜２５０℃で加熱処理して架橋処理して得られる加圧下吸収倍率が２３(g/g)以上の表面架橋された吸水性樹脂に、ジエチレントリアミンペンタ酢酸、トリエチレンテトラアミンヘキサ酢酸、シクロヘキサン−１，２−ジアミンテトラ酢酸、Ｎ−ヒドロキシエチルエチレンジアミントリ酢酸、エチレングリコールジエチルエーテルジアミンテトラ酢酸、エチレンジアミンテトラプロピオン酸、Ｎ−アルキル−Ｎ′−カルボキシメチルアスパラギン酸、Ｎ−アルケニル−Ｎ′−カルボキシメチルアスパラギン酸、及びこれらのアルカリ金属塩、アルカリ土類金属塩、アンモニウム塩もしくはアミン塩から選ばれるアミノ多価カルボン酸０．００００１〜１０重量部および水０．１〜２０重量部を混合し造粒する、ことを特徴とする、吸水剤の製造方法。
【請求項１７】
前記架橋は内部架橋剤を用いて行うこととし、その使用割合が単量体に対して０．００５〜２モル％である、請求項１５または１６に記載の吸水剤の製造方法。
【請求項１８】
前記アミノ多価カルボン酸がジエチレントリアミンペンタ酢酸、トリエチレンテトラアミンヘキサ酢酸、Ｎ−ヒドロキシエチルエチレンジアミントリ酢酸及びその塩から選ばれる、請求項１５から１７までのいずれかに記載の吸水剤の製造方法。
【請求項１９】
吸水性樹脂の含水率（湿量基準）が１％以上２０％以下である、請求項１５から１８までのいずれかに記載の吸水剤の製造方法。
【手続補正３】
【補正対象書類名】明細書
【補正対象項目名】０００１
【補正方法】変更
【補正の内容】
【０００１】
本発明は吸水剤、吸収性物品および吸水剤の製造方法に関するものである。更に詳しくは、耐尿性に優れる吸水剤、尿その他の被吸収液の種類によらず常に優れた吸収特性を示すことのできる吸水剤とその製造方法に関するとともに、吸水剤の用途、すなわち、吸収性物品に関するものである。
【手続補正４】
【補正対象書類名】明細書
【補正対象項目名】０００６
【補正方法】変更
【補正の内容】
【０００６】
従って、本発明の目的は、尿を吸収したときの経時的な劣化の少ない、耐尿性に優れた吸水剤、および、耐尿性に加えて、いかなる尿の組成に対しても安定した、経時変化の少ない吸収特性を有し、樹脂濃度の高い吸収性物品に特に好適に用いられる吸水剤とその製造方法を提供することにある。
また、本発明の別の目的は、樹脂比率が特定値である場合に必要な吸水性樹脂の吸収特性を明らかにし、その吸水性樹脂の各々の樹脂比率に対して最適な吸水性樹脂を用いた吸収性物品を提供し、常に安定した高い吸収量、それも実使用に非常に近い使用形態でのモレを生じるまでの吸収量の高い吸収性物品を提供することにある。
【手続補正５】
【補正対象書類名】明細書
【補正対象項目名】０００７
【補正方法】削除
【補正の内容】
【手続補正６】
【補正対象書類名】明細書
【補正対象項目名】０００９
【補正方法】変更
【補正の内容】
【０００９】
また、吸収体中の樹脂比率と吸水剤の物性の関係について鋭意検討した結果、吸収性物品の実使用に非常に近い使用形態でのモレを生じるまでの吸収量は、吸水剤の無加圧の吸収倍率と上記した新しい特定の加圧下吸収倍率または加圧下吸収指数という特性および吸収体中の樹脂比率より導かれる特定の関係に依存し、この関係式の値を大きくするように吸水剤や樹脂比率を選択すれば実使用に非常に近い使用形態での吸収体および吸収性物品の吸収量が大きくなることを見い出し、本発明を完成するに至った。
本発明の吸水剤は、アクリル酸０〜５０モル％、アクリル酸塩５０〜１００モル％（但し、両者の合計量は１００モル％）を含み、かつ、アクリル酸およびアクリル酸塩以外の単量体を、アクリル酸およびアクリル酸塩に対して０〜３０モル％含む単量体を重合・架橋し表面架橋してなる吸水性樹脂を必須成分とする吸水剤であって、吸水性樹脂の固形分１００重量部に対して、ジエチレントリアミンペンタ酢酸、トリエチレンテトラアミンヘキサ酢酸、シクロヘキサン−１，２−ジアミンテトラ酢酸、Ｎ−ヒドロキシエチルエチレンジアミントリ酢酸、エチレングリコールジエチルエーテルジアミンテトラ酢酸、エチレンジアミンテトラプロピオン酸、Ｎ−アルキル−Ｎ′−カルボキシメチルアスパラギン酸、Ｎ−アルケニル−Ｎ′−カルボキシメチルアスパラギン酸、及びこれらのアルカリ金属塩、アルカリ土類金属塩、アンモニウム塩もしくはアミン塩から選ばれるアミノ多価カルボン酸０．００００１〜１０重量部を含み、下記１〜３のいずれか１つであることができる。
１．生理食塩水（０．９重量％塩化ナトリウム水溶液で規定）に対する６０分後の無加圧下吸収倍率が３０(g/g) 以上、静的劣化加圧下吸収倍率(1) が２０(g/g) 以上あることを特徴とする、吸水剤。
２．生理食塩水（０．９重量％塩化ナトリウム水溶液で規定）に対する６０分後の無加圧下吸収倍率が３０(g/g) 以上、動的劣化加圧下吸収倍率が２０(g/g) 以上あることを特徴とする、吸水剤。
３．生理食塩水（０．９重量％塩化ナトリウム水溶液で規定）に対する６０分後の無加圧下吸収倍率が３０(g/g) 以上、静的劣化加圧下吸収倍率(4) が３０(g/g) 以上あることを特徴とする、吸水剤。
【手続補正７】
【補正対象書類名】明細書
【補正対象項目名】００１０
【補正方法】変更
【補正の内容】
【００１０】
本発明にかかる吸水剤の第１の製造方法は、アクリル酸塩５０〜１００モル％（但し、両者の合計量は１００モル％）を含み、かつ、アクリル酸およびアクリル酸塩以外の単量体を、アクリル酸およびアクリル酸塩に対して０〜３０モル％含む単量体を重合・架橋および乾燥して得られる無加圧下吸収倍率が３０ｇ／ｇ以上の吸水性樹脂の固形分１００重量部に対して、ジエチレントリアミンペンタ酢酸、トリエチレンテトラアミンヘキサ酢酸、シクロヘキサン−１，２−ジアミンテトラ酢酸、Ｎ−ヒドロキシエチルエチレンジアミントリ酢酸、エチレングリコールジエチルエーテルジアミンテトラ酢酸、エチレンジアミンテトラプロピオン酸、Ｎ−アルキル−Ｎ′−カルボキシメチルアスパラギン酸、Ｎ−アルケニル−Ｎ′−カルボキシメチルアスパラギン酸、及びこれらのアルカリ金属塩、アルカリ土類金属塩、アンモニウム塩もしくはアミン塩から選ばれるアミノ多価カルボン酸０．００００１〜１０重量部と、前記吸水性樹脂が持つカルボキシル基と反応し得る表面架橋剤０．００５〜１０重量部および水０．５〜１０重量部を混合し、８０〜２５０℃で加熱処理して架橋処理する、ことを特徴とする。
本発明にかかる吸水剤の第２の製造方法は、アクリル酸塩５０〜１００モル％（但し、両者の合計量は１００モル％）を含み、かつ、アクリル酸およびアクリル酸塩以外の単量体を、アクリル酸およびアクリル酸塩に対して０〜３０モル％含む単量体を重合・架橋および乾燥して得られる無加圧下吸収倍率が３０ｇ／ｇ以上の吸水性樹脂の固形分１００重量部に対して前記吸水性樹脂が持つカルボキシル基と反応し得る表面架橋剤０．００５〜１０重量部および水０．５〜１０重量部を混合し８０〜２５０℃で加熱処理して架橋処理して得られる加圧下吸収倍率が２３(g/g)以上の表面架橋された吸水性樹脂に、ジエチレントリアミンペンタ酢酸、トリエチレンテトラアミンヘキサ酢酸、シクロヘキサン−１，２−ジアミンテトラ酢酸、Ｎ−ヒドロキシエチルエチレンジアミントリ酢酸、エチレングリコールジエチルエーテルジアミンテトラ酢酸、エチレンジアミンテトラプロピオン酸、Ｎ−アルキル−Ｎ′−カルボキシメチルアスパラギン酸、Ｎ−アルケニル−Ｎ′−カルボキシメチルアスパラギン酸、及びこれらのアルカリ金属塩、アルカリ土類金属塩、アンモニウム塩もしくはアミン塩から選ばれるアミノ多価カルボン酸０．００００１〜１０重量部および水０．１〜２０重量部を混合し造粒する、ことを特徴とする。
そして、本発明にかかる吸収性物品は、吸収体を含む吸収層、透液性を有する表面シート、不透液性を有する背面シートよりなる吸収性物品であって、上記本発明の吸水剤と繊維基材とを含み、これら両者の合計量に対する前記吸水剤の重量比が０．４以上である、ことを特徴とする。